"少なくとも、感光性化合物と、光重合開始剤と、有機溶剤と、電荷調整剤とを含有するインクジェットインク組成物であって、前記感光性化合物においては、25°Cにおける粘度が100mPas以上の感光性化合物を組成物中に10~70重量含有し、また、前記有機溶剤においては、常温常圧で沸点が100°C以下の有機溶剤を組成物中に25~80重量含有することを特徴とするインクジェットインク組成物。前記インクジェットインク組成物の粘度が、25°Cにおいて2~20mPasである請求項1記載のインクジェットインク組成物。前記インクジェットインク組成物が、コンティニュアス型インクジェットプリンター用である請求項1または2に記載のインクジェットインク組成物。請求項3に記載のインクジェットインク組成物を使用して得られる印刷物。請求項3に記載のインクジェットインク組成物を使用する印刷方法。そこで、本発明が解決しようとする課題は、非吸収性の被記録媒体に対して、密着性が良好で、かつ耐擦過性や耐溶剤性も良好なインクジェットインク組成物を提供することにある。本発明者らは、前記課題を解決すべく研究した結果、結着樹脂成分として、25°Cにおける粘度が100mPas以上の感光性化合物を組成物中に10~70重量含有させることにより、非吸収性の被記録媒体への密着性および耐擦過性や耐溶剤性を改善できることを見出し、本発明を完成するに至った。すなわち、本発明は、1少なくとも、感光性化合物、光重合開始剤、有機溶剤、電荷調整剤を含有するインクジェットインク組成物であって、前記感光性化合物においては、25°Cにおける粘度が100mPas以上の感光性化合物を10~70含有し、また、前記有機溶剤においては、常温常圧で沸点が100°C以下の有機溶剤を25~80含有することを特徴とするインクジェットインク組成物に関する。また、本発明は、2インクジェットインク組成物の粘度が、25°Cにおいて2~20mPasである前記1項に記載のインクジェットインク組成物に関する。また、本発明は、3上記インクジェットインク組成物が、コンティニュアス型インクジェットプリンターに使用される前記1項または2項に記載のインクジェットインク組成物に関する。また、本発明は、4前記3項に記載のインクジェットインク組成物を使用して得られる印刷物に関する。さらに、本発明は、5前記3項に記載のインクジェットインク組成物を使用する印刷方法に関する。本発明によれば、結着樹脂成分として、25°Cにおける粘度が100mPas以上の感光性化合物を組成物中に10~70重量含有させることにより、非吸収性の被記録媒体に対して、密着性が良好で、かつ耐擦過性や耐溶剤性も良好なインクジェットインク組成物が提供される。以下、本発明を実施するための形態を詳細に説明する。なお、本実施形態は、本発明を実施するための一形態に過ぎず、本発明は本実施形態によって限定されるものではなく、本発明の要旨を逸脱しない範囲で種々の変更実施の形態が可能である。本発明のインクジェットインク組成物は、活性エネルギー線により硬化可能な特定の感光性化合物を含むことを特徴とする。すなわち、本発明のインクジェットインク組成物は、25°Cにおける粘度が100mPas以上の感光性化合物を組成物中に10~70重量含有することを特徴とする。当該インク組成物は、25°Cにおける粘度が100mPas以上の感光性化合物を組成物中に10~70重量含有することが好ましい。含有量が10重量に満たないと、非吸収性の被記録媒体に対して耐擦過性や耐溶剤性が不足しやすい。また、含有量が70重量より多いとインク粘度が20mPasより高くなりやすく、インクジェットプリンターから安定的にインクを吐出、印字出来ないことがある。インク組成物のインク粘度が小さ過ぎると、印刷時の画像形成に劣りやすく、少なくとも2mPas以上であることが好ましい。なお、本発明に使用する感光性化合物の粘度は、25°Cにおける粘度が100mPas以上であればよく、特に制限されず、固体でも許容される。また、併用する有機溶剤は、常温常圧で沸点が100°C以下の有機溶剤を25~80含有することが好ましく、沸点がこれより大きい場合は乾燥性が悪く、生産性が低下する。さらに、有機溶剤の含有量が25に満たないと、インクの粘度が高くなりインクジェットプリンターから安定的にインクを吐出、印字出来ない。また、有機溶剤の含有量が80より多いと、非吸収性の被記録媒体に対して耐擦過性や耐溶剤性に劣る。さらに、当該感光性化合物の粘度は100mPas以上あることが好ましく、より好ましくは200mPas以上であることが好ましい。当該感光性化合物の粘度が100mPasより少ないと、インクの定着が遅くなり、画像形成性が低下する。なお、本発明の要旨を逸脱しない範囲で、25°Cにおける粘度が100mPas以下の感光性化合物や常温常圧で沸点が100°C以上の有機溶剤を併用することが可能である。本発明におけるインク組成物の粘度は、25°Cにおいて、コーンプレート型粘度計などの市販の粘度計を用いて測定することができる。測定条件は、インク組成物の粘度に応じて適切に設定する。当該感光性化合物として、ラジカル重合やカチオン重合、アニオン重合性化合物が一般的であるが、分子中に重合性反応性基を1個以上有していれば特に制限はない。具体的には、エポキシ化合物、ビニルエーテル化合物、オキセタン化合物、オキソラン化合物、メタアクリレート化合物、環状アセタール化合物、環状ラクトン化合物、チイラン化合物、チオビニルエーテル化合物、スピロオルソエステル化合物、エチレン性不飽和化合物、環状エーテル化合物、環状チオエーテル化合物、等を挙げることができ、これらの感光性化合物は単独でも二種以上組み合わせて使用しても良い。これらの感光性化合物のうち、特にメタアクリレート化合物、エポキシ化合物およびオキセタン化合物が好ましく用いられる。なお、25°Cにおける粘度が100mPas以上の感光性化合物としては、次の化合物が例示される。エチレンオキサイド変性ジペンタエリスリトールヘキサアクリレート、ジペンタエリスリトールヘキサアクリレート、ペンタエリスリトールテトラアクリレート、ペンタエリスリトールトリアクリレート、ポリエステルアクリレートオリゴマー、エポキシアクリレートオリゴマー、ウレタンアクリレートオリゴマー、N-アクリロイルオキシエチルヘキサヒドロフタルイミド、パラクミルフェノールEO変性アクリレート、2-ヒドロキシ-3-フェノキシプロピルアクリレート、2-アクロイロキシエチルコハク酸、2-アクロイロキシエチルヘキサヒドロフタル酸、2-アクロイロキシエチルフタル酸、2-アクロイロキシエチル-2-ヒドロキシエチルフタル酸、2-アクリロイルオキシエチルアシッドフォスフェート、ジメチロールトリシクロデカンジアクリレート、ビスフェノールA-EO変性ジアクリレート、トリメチロールプロパンアクリル酸安息香酸エステル、水添ビスフェノールAジグリシジルエーテル、ジトリメチロールプロパンテトラアクリレート、ジオキサングリコールジアクリレート、キシリレンビスオキセタン、3,4-エポキシシクロヘキセニルメチル-3’,4’-エポキシシクロヘキセンカルボキシレートなどが挙げられる。また、本発明で用いられる光重合開始剤としては、ラジカル重合性の光重合開始剤として、1-ヒドロキシシクロヘキシルフェニルケトン、2-メチル-1-4-メチルチオフェニル-2-モルフォリノプロパン-1-オン、2-ベンジル-2-ジメチルアミノ-1-4-モルフォリノフェニルブタン-1-オン、2,2-ジメトキシ-1,2-ジフェニルエタン-1-オン、1-[4-2-ヒドロキシエトキシフェニル]-2-ヒドロキシ-2-メチル-1-プロパン-1-オン、2-ヒドロキシ-1-[4-[4-2-ヒドロキシ-2-メチルプロピオニルベンジル]フェニル]-2-メチルプロパン-1-オン、2-ジメチルアミノ-2-[4-メチルフェニルメチル]-1-[4-4-モルフォリニルフェニル]-1-ブタノン、ビス2,4,6-トリメチルベンゾイルフェニルフォスフィンオキサイド、ビスη5-2,4-シクロペンタジエン-1-イル-ビス2,6-ジフルオロ-3-1H-ピロール-1-イルフェニルチタニウム、1,2-オクタンジオン,1-[4-フェニルチオ-,2-o-ベンゾイルオキシム]、エタノン,1-[9-エチル-6-2-メチルベンゾイル-9H-カルバゾール-3-イル]-,1-o-アセチルオキシム、2-ヒドロキシ-2-メチル-1-フェニルプロパン-1-オン、2,4,6-トリメチルベンゾインジフェニルフォスフィンオキサイド、1-4-イソプロピルフェニル-2-ヒドロキシ-2-メチルプロパン-1-オン、4-2-ヒドロキシエトキシフェニル2-ヒドロキシ-2-プロピルケトン、ベンゾフェノン、トリメチルベンゾフェノン、メチルベンゾフェノン、イソプロピルチオキサントン、o-ベンゾイル安息香酸メチル-4-フェニルベンゾフェノン、4-,4’-ジクロロベンゾフェノン、ヒドロキシベンゾフェノン、4-ベンゾイル-4’-メチルジフェニルサルファイド、アクリル化ベンゾフェノン、3,3’,4,4’-テトラt-ブチルペルオキシカルボニルベンゾフェノン、3,3’-ジメチル-4-メトキシベンゾフェノン、2,2-ジメチル-2-ヒドロキシアセトフェノン、2,2-ジメトキシ-2-フェニルアセトフェノン、ミヒラ-ケトン、4,4’-ジエチルアミノベンゾフェノン、トリメチルベンゾフェノン、メチルベンゾフェノン混合物、2-イソプロピルチオキサントン、2,4-ジエチルチオキサントン、2,4-ジクロロチオキサントンL-クロロフォルム-4-プロポキシチオキサントン、ビス2,6-ジメトキシベンゾイル-2,4,4-トリメチルペンチルフォスフィンオキサイド、L-フェニル-2-ヒドロキシ-2-メチルプロパノン、10-ブチル-2-クロロアクリドン、2-エチルアンスラキンン、9,10-フェナンスレンキノン、カンファーキノンなどが挙げられる。さらには、カチオン重合性の光重合開始剤としてルイス酸のジアゾニウム塩、ルイス酸のヨードニウム塩、ルイス酸のスルホニウム塩等が挙げられ、これらはカチオン部分がそれぞれ芳香族ジアゾニウム、芳香族ヨードニウム、芳香族スルホニウムであり、アニオン部分がBF4-、PF6-、SbF6-、[BX4]-但しここで、Xは少なくとも2つ以上のフッ素又はトリフルオロメチル基で置換されたフェニル基等により構成されたオニウム塩である。具体例としては、四フッ化ホウ素のフェニルジアゾニウム塩、六フッ化リンのジフェニルヨードニウム塩、六フッ化アンチモンのジフェニルヨードニウム塩、六フッ化ヒ素のトリ-4-メチルフェニルスルホニウム塩、四フッ化アンチモンのトリ-4-メチルフェニルスルホニウム塩、テトラキスペンタフルオロフェニルホウ素のジフェニルヨードニウム塩、アセチルアセトンアルミニウム塩とオルトニトロベンジルシリルエーテル混合体、フェニルチオピリジウム塩、六フッ化リンアレン-鉄錯体等を挙げることができる。本発明の活性エネルギー線硬化型インクジェットインク組成物は、重合開始剤を含むことが好ましい。重合開始剤の種類や含有量は、重合性モノマーの種類や、照射する活性エネルギー線に応じて適宜選択することができる。また、これらカチオン重合性の光重合開始剤は、後述する電荷調整剤としても作用する場合がある。これらの重合開始剤の添加量は、インク組成物中において、1~15重量であることが好ましい。これらの重合開始剤は、単独でも2種以上組み合わせて使用しても良い。本発明のインクジェットインク組成物は、光増感剤を含んでいても良い。光増感剤の例には、トリエタノールアミン、メチルジエタノールアミン、トリイソプロパノールアミン、4-ジメチルアミノ安息香酸メチル、4-ジメチルアミノ安息香酸エチル、4-ジメチルアミノ安息香酸イソアミル、安息香酸2-ジメチルアミノエチル、4-ジメチルアミノ安息香酸n-ブトキシエチル、4-ジメチルアミノ安息香酸2-エチルヘキシル等のアミン化合物などや、ジブトキシアントラセンなどのアントラセン化合物などが挙げられる。これらの光増感剤の添加量は、インク組成物中において、0.01~10重量であることが好ましい。これらの光増感剤は、単独でも二種以上組み合わせて使用しても良い。本発明で用いられる有機溶剤は、常温常圧で沸点が100°C以下の有機溶剤を使用する。具体的には、メタノール、エタノール、イソプロパノール、ノルマルプロパノールなどのアルコール類、酢酸メチル、酢酸エチル、酢酸イソプロピルなどのエステル類、アセトン、メチルエチルケトンなどのケトン類、ノルマルヘキサン、ノルマルヘプタン、シクロヘキサンなどの炭化水素類などを挙げることが出来る。これらの有機溶剤は、単独でも2種以上組み合わせて使用しても良い。本発明のインクジェットインク組成物に使用する電荷調整剤としては、従来から使用されているものが使用でき、具体的には、無機塩類、アミンの塩酸塩類、アニオンが有機アニオンである第4級アンモニウム塩、アゾ鉄錯体、ホウ素系錯体、トリアリルスルホニウム塩およびその誘導体、ジアリルヨウドニウム塩およびその誘導体等を挙げることができる。また、水を添加することで、電荷調整が容易になる場合もある。これら電荷調整したインクの電気伝導率は、吐出安定性や画像形成性の観点から、0.5~5mS/cmの範囲であることが好ましい。本発明の活性エネルギー線硬化型インクジェットインク組成物は、用途に応じて、非反応性化合物、無機充填剤、有機充填剤、カップリング剤、粘着付与剤、消泡剤、レベリング剤、分散剤、可塑剤、酸化防止剤、重合禁止剤、紫外線吸収剤、難燃剤、顔料、染料、顔料誘導体などを含んでいても良い。公知慣用のものであればいかなるものも、その硬化性、インク組成物の特性を損なわない範囲で、特に制限なく使用することができる。本発明のインクジェットインク組成物を使用するには、まずこのインクジェットインクをインクジェットプリンターに供給して、このプリンターから基材上に吐出し、必要に応じて溶剤乾燥を手当した後、活性エネルギー線を照射する。これにより印刷媒体上の組成物は速やかに硬化、定着する。本発明のインクジェットインク組成物は、特に非吸収性基材への適用に優れるが、それ以外にも、紙や木材などの吸収性基材にも使用できる。また、本発明のインク組成物は、コーター、ディスペンサー、スプレー、グラビアなど、インクジェット以外の塗工方法にも使用できる。以下に実施例および比較例を示して本発明を更に具体的に説明するが、本発明はこれらに限定されるものではない。なお、実施例および比較例中の部は重量部を、は重量を意味する。実施例1~14、比較例1~9下記表1および2に示す原料を、順次混合し、室温にて1時間攪拌して溶け残りがないことを確認した。その後、孔径2μmのガラスフィルターを用いて加圧濾過を行い、実施例1~14、比較例1~9の各インクを作製した。分散体の調製メチルエチルケトン86部に、分散剤PB821、味の素ファインテクノ社製4部を溶解させ、次いでカーボンブラック顔料カーボンブラックMA-7、三菱化学社製10部を加え、ペイントシェーカーを用いて2時間分散処理を行い、分散体を得た。実施例15~17、比較例10~11下記表3に示す原料を、分散体以外順次混合し、室温にて1時間攪拌して溶け残りがないことを確認し、それぞれの分散体を加えてさらに20分間撹拌した。その後、孔径2μmのガラスフィルターを用いて加圧濾過を行い、実施例15~17、比較例10~11の各インクを作製した。得られた各インクをインクジェットプリンターコンティニュアス型インクジェットプリンターIJプリンターHX-P型、日立製作所社製にセットし、ポリエステル製樹脂基材コスモシャインA4300、東洋紡績社製上にアルファベットを印字、50°Cの温風を1秒間当て、次いで紫外線照射装置フュージョン社製、F300S/LC6B120W/cm2、高圧水銀ランプ1灯、コンベア速度12m/分、積算光量150mJ/cm2の条件で硬化させた。なお、比較例10~11は、感光性化合物を含有していないので、紫外線照射作業を省略した。<性能評価>実施例1~17および比較例1~11のコンティニュアス型インクジェットインク組成物の粘度、電気伝導率、画像形成性、密着性、耐擦過性、耐溶剤性を以下の方法により測定、評価した。それらの結果を表1~3に示す。[粘度]コーンプレート型粘度計TV-22東機産業社製を用い、温度25°C、せん断速度192s-1、回転速度50rpmにて測定した。[電気伝導率]電気伝導率計東亜ディーケーケー社製を用い、温度25°Cにて測定した。[画像形成性]印字された印刷物を、次の基準に従って評価した。○:文字がきれいに印字される実用可△:文字が印字されるが判読しがたい実用不可×:文字が印字されない実用不可[密着性]印字されたインク皮膜表面に×状の切れ込みを入れ、その上にセロファンテープを密着させて剥がしたときの状態を、次の基準に従って評価した。○:剥離ないもの実用可△:パターンの一部に剥離が発生するもの実用不可×:パターンの多くに剥離があるもの実用不可。[耐擦過性]インク皮膜表面を、爪で引っかいたときの状態を、次の基準に従い評価した。○:傷がまったく付かないもの実用可△:傷あとが少し付くもの実用可×:完全にインク皮膜が剥がれるもの実用不可[耐溶剤性]印刷物を電子天秤の上に乗せてメチルエチルケトンMEKを浸した綿棒で、100gの加重で押し付けながら、1秒間に1往復の速さで、20~30mmの距離の同じ所を5往復擦った後、インク皮膜の状態を、次に基準に従い評価した。○:インク皮膜が全くとれない実用可△:インク皮膜表面が少し取れる実用可×:MEKが基材まで達し、インク皮膜が取れる実用不可表1~3から、本発明のインクジェットインク組成物は、耐擦過性と耐溶剤性に優れることが分かった。なお、比較例7および9は印字できなかったため、密着性、耐擦過性、耐溶剤性の評価を行えなかった。また、比較例10および11は、特許文献3をトレースした結果であり、結着樹脂成分として、25°Cにおける粘度が100mPas以上の感光性化合物を10~70含有させることにより、耐擦過性と耐溶剤性が、大幅に改善できることを確認できた。"